(57)【特許請求の範囲】
【請求項１】
半導体基板の少なくとも第１主表面上に集電電極を有する太陽電池の製造方法であって、
前記半導体基板の少なくとも前記第１主表面上に、平行線状で所定の幅を有し第１の間隔及び前記第１の間隔よりも大きい第２の間隔の２つの間隔を有するエッチングマスクを設けた後、前記エッチングマスクによってマスクされていない部分の前記半導体基板をエッチングし、前記半導体基板の前記第１主表面上に前記所定の幅を有する凸部パターンを形成する工程と、
前記半導体基板の前記第１主表面上の前記第１の間隔を隔てた凸部間の領域に導電性ペーストを印刷し焼成し、前記集電電極を形成する工程と
を含むことを特徴とする太陽電池の製造方法。
【請求項２】
前記エッチングマスクの前記幅を５μｍ以上１００μｍ以下とし、
前記エッチングマスクの前記第１の間隔を４０μｍ以上１５０μｍ以下とし、
前記エッチングマスクの前記第２の間隔を０．８ｍｍ以上２．５ｍｍ以下とすることを特徴とする請求項１に記載の太陽電池の製造方法。
【請求項３】
前記半導体基板の前記第１主表面の前記集電電極が形成される領域を含む領域に拡散層を形成する工程をさらに含むことを特徴とする請求項１又は請求項２に記載の太陽電池の製造方法。
【請求項４】
前記半導体基板の前記第１主表面に拡散層を形成する工程は、拡散剤を前記第１の間隔を隔てた凸部間の領域に印刷して熱処理する段階を含むことを特徴とする請求項３に記載の太陽電池の製造方法。
【請求項５】
半導体基板の少なくとも第１主表面に集電電極を有する太陽電池であって、
前記半導体基板の前記第１主表面には、前記半導体基板と同じ材質からなり、平行線状の所定の幅を有する複数の凸部が設けられ、最隣接する該凸部は第１の間隔及び前記第１の間隔よりも大きい第２の間隔の２つの間隔を隔てて設けられており、
前記集電電極は前記第１の間隔を隔てた凸部間に設けられていることを特徴とする太陽電池。
【請求項６】
少なくとも前記第１の間隔を隔てた凸部間の領域における基板中のドーパントの表面濃度が、１×１０１９ｃｍ−３以上１×１０２１ｃｍ−３以下であることを特徴とする請求項５に記載の太陽電池。
【請求項７】
前記凸部の前記幅が５μｍ以上１００μｍ以下であり、
前記凸部の高さが１μｍ以上２０μｍ以下であり、
前記凸部の前記第１の間隔が４０μｍ以上１５０μｍ以下であり、
前記凸部の前記第２の間隔が０．８ｍｍ以上２．５ｍｍ以下であることを特徴とする請求項５又は請求項６に記載の太陽電池。
【発明の詳細な説明】
【技術分野】
【０００１】
本発明は、太陽電池の製造方法及び太陽電池に関する。
【背景技術】
【０００２】
単結晶や多結晶半導体基板を用いた比較的高い光電変換効率を有する太陽電池セルの受光面側の表面の概観を図１１に示す。図１１に示すように、半導体基板２０４の受光面の集電電極として、フィンガー電極２０１ａと呼ばれる数百〜数十μｍ幅の電極を多数有し、また、フィンガー電極２０１ａを連結するための集電電極としてバスバー電極２０１ｂを１〜４本有するのが一般的である。
【０００３】
上記の太陽電池セルの断面構造の模式図を図１２に示す。半導体基板２０４に対し、受光面側には半導体基板２０４の導電型と反対の導電型のエミッタ層２０３が設けられ、この上に受光面集電電極２０１が設けられる。受光領域には、反射損失を低減する目的で、反射防止膜２０２が設けられることが多い。受光面と同様に、反受光面側（裏面）にも裏面集電電極２０５が形成され、非電極領域はシリコン窒化膜やシリコン酸化膜等の裏面保護膜２０７で覆われる。また、半導体基板２０４の裏面側には、半導体基板２０４の導電型と同じ導電型の裏面電界層２０６が設けられる。
【０００４】
電極形成には蒸着法やスパッタ法等の方法が可能であるが、コストの面からスクリーン印刷が広く用いられている（例えば、特許文献１参照）。スクリーン印刷を用いた方法において、金属粉末（Ａｇ粉末又はＡｌ粉末）とガラスフリットを有機物バインダと混合した導電性ペースト（Ａｇペースト又はＡｌペースト）を、印刷版を用いてフィンガーパターン状に印刷する。この後、熱処理により反射防止膜２０２又は裏面保護膜２０７に電極を貫通させ（ファイアースルー）、電極と半導体基板２０４とを導通させている。
【先行技術文献】
【特許文献】
【０００５】
【特許文献１】特開２００６−３２４５０４号公報
【発明の概要】
【発明が解決しようとする課題】
【０００６】
上述した構造の太陽電池の光電変換効率は、表裏面のフィンガー電極の抵抗にも影響される。すなわち、フィンガー電極が細いなどにより断面積が小さかったり、バスバー電極までの距離が長かったりすると、光電変換効率は低くなってしまう。
【０００７】
フィンガー電極抵抗を低減する方法としては、フィンガー電極幅を太くするのが簡単であるが、このようにすると非電極領域の面積が減少してしまい、光生成キャリアが再結合しやすくなる領域の面積が増え、光電変換効率は低下してしまう。また、受光面においては受光面積の低下も併発する。このようにフィンガー電極幅増によるフィンガー電極抵抗低減と、非電極領域面積減少による再結合の増加・受光面積の低下がトレードオフの関係にあるため、さらなる光電変換効率の向上は困難であった。
【０００８】
また、フィンガー電極を複数回印刷するなどして電極断面積を広げて、非電極領域面積を減らさずにフィンガー電極抵抗を低減する方法もあるが、少なからず位置ずれが発生して電極線幅が太ってしまったり、高精度で位置調整が可能な装置が必要になったりして、必ずしも有効な方法ではなかった。
【０００９】
さらに、スクリーン印刷を用いた電極の形成においては、印刷された電極が焼成前ではペースト（流体）の状態であるために、印刷後ににじみが発生し、線幅の太りの制御が難しいため、局所的な線幅の太りが発生し、光電変換効率の低下の原因となっていた。
【００１０】
本発明は、上記問題点に鑑みてなされたものであって、太陽電池の主表面上の電極形成を導電性ペーストの印刷、焼成を用いて行う場合において、電極幅を精度よく形成することができる太陽電池の製造方法を提供することを目的とする。
【課題を解決するための手段】
【００１１】
上記目的を達成するために、本発明は、半導体基板の少なくとも第１主表面上に集電電極を有する太陽電池の製造方法であって、前記半導体基板の少なくとも前記第１主表面上に、平行線状で所定の幅を有し第１の間隔及び前記第１の間隔よりも大きい第２の間隔の２つの間隔を有するエッチングマスクを設けた後、前記エッチングマスクによってマスクされていない部分の前記半導体基板をエッチングし、前記半導体基板の前記第１主表面上に前記所定の幅を有する凸部パターンを形成する工程と、前記半導体基板の前記第１主表面上の前記第１の間隔を隔てた凸部間の領域に導電性ペーストを印刷し焼成し、前記集電電極を形成する工程とを含むことを特徴とする太陽電池の製造方法を提供する。
【００１２】
このように、半導体基板の第１主表面上の第１の間隔を隔てた凸部間の領域に導電性ペーストを印刷し焼成し、集電電極を形成することで、凸部による段差がガイドとなって電極が形成されるため、電極の部分的な太りを防止することができ、それにより電極幅を精度よく形成することができ、太陽電池の光電変換効率を向上させることができる。
【００１３】
このとき、前記エッチングマスクの前記幅を５μｍ以上１００μｍ以下とし、前記エッチングマスクの前記第１の間隔を４０μｍ以上１５０μｍ以下とし、前記エッチングマスクの前記第２の間隔を０．８ｍｍ以上２．５ｍｍ以下とすることが好ましい。
【００１４】
エッチングマスクの幅、エッチングマスクの第１の間隔及び第２の間隔は具体的には上記の範囲とすることができる。
【００１５】
このとき、前記半導体基板の前記第１主表面の前記集電電極が形成される領域を含む領域に拡散層を形成する工程をさらに含むことができる。
【００１６】
このように、目的に応じて拡散層を形成することができる。
【００１７】
このとき、前記半導体基板の前記第１主表面に拡散層を形成する工程は、拡散剤を前記第１の間隔を隔てた凸部間の領域に印刷して熱処理する段階を含むことが好ましい。
ことが好ましい。
【００１８】
このようにすることで、集電電極直下の領域に高濃度層を選択的に拡散できるので、光電変換効率をより効果的に向上させることができる。また、凸部による段差がガイドとなるため、高濃度層を精度よく形成することができる。
【００１９】
また、本発明は、半導体基板の少なくとも第１主表面に集電電極を有する太陽電池であって、前記半導体基板の前記第１主表面には、平行線状の所定の幅を有する複数の凸部が設けられ、最隣接する該凸部は第１の間隔及び前記第１の間隔よりも大きい第２の間隔の２つの間隔を隔てて設けられており、前記集電電極は前記第１の間隔を隔てた凸部間に設けられていることを特徴とする太陽電池を提供する。
【００２０】
このように集電電極が第１の間隔を隔てた凸部間に設けられているので、凸部による段差がガイドとなって電極が形成されているため、電極の部分的な太りを防止されている。それにより電極幅が精度よく形成されているため、光電変換効率が向上した太陽電池とすることができる。
【００２１】
このとき、少なくとも前記第１の間隔を隔てた凸部間の領域における基板中のドーパントの表面濃度が、１×１０１９ｃｍ−３以上１×１０２１ｃｍ−３以下であることが好ましい。
【００２２】
このように第１の間隔を隔てた凸部間の領域、すなわち、集電電極の形成されている領域における基板中のドーパントの表面濃度が上記の範囲であれば、集電電極と半導体基板との接触抵抗を低減することができ、光電変換効率を効果的に向上させることができる。
【００２３】
このとき、前記凸部の前記幅が５μｍ以上１００μｍ以下であり、前記凸部の高さが１μｍ以上２０μｍ以下であり、前記凸部の前記第１の間隔が４０μｍ以上１５０μｍ以下であり、前記凸部の前記第２の間隔が０．８ｍｍ以上２．５ｍｍ以下であることが好ましい。
【００２４】
凸部の幅、高さ、第１の間隔、第２の間隔は具体的に上記の範囲とすることができる。
【発明の効果】
【００２５】
以上のように、本発明の太陽電池の製造方法であれば、半導体基板の第１主表面上の第１の間隔を隔てた凸部間の領域に導電性ペーストを印刷し焼成し、集電電極を形成することで、凸部による段差がガイドとなって電極が形成されるため、電極の部分的な太りを防止することができ、それにより電極幅を精度よく形成することができ、太陽電池の光電変換効率を向上させることができる。また、本発明の太陽電池であれば、集電電極が第１の間隔を隔てた凸部間に設けられているので、凸部による段差がガイドとなって電極が形成されており、電極の部分的な太りが防止されている。それにより電極幅を精度よく形成されているため、光電変換効率が向上した太陽電池とすることができる。
【図面の簡単な説明】
【００２６】
【図１】本発明の太陽電池の製造方法を示すフロー図である
【図２】本発明の太陽電池の製造方法におけるエッチングマスク形成後の断面模式図である。
【図３】本発明の太陽電池の製造方法におけるエッチング後の断面模式図である。
【図４】本発明の太陽電池の製造方法における拡散剤印刷後の断面模式図である。
【図５】本発明の太陽電池の製造方法における導電ペースト印刷後の断面模式図である。
【図６】本発明の太陽電池の製造方法における導電ペーストの焼成後の断面模式図である。
【図７】凸部上にバスバー電極を設ける場合を説明するための平面図である。
【図８】凸部上にバスバー電極を設けない場合を説明するための平面図である。
【図９】本発明を裏面側に適用した場合の太陽電池の一例を示す断面模式図である。
【図１０】本発明を受光面側に適用した場合の太陽電池の一例を示す断面模式図である。
【図１１】従来の太陽電池の受光面を示す図である。
【図１２】従来の太陽電池の断面模式図である。
【発明を実施するための形態】
【００２７】
以下、本発明について、実施態様の一例として、図を参照しながら詳細に説明するが、本発明はこれに限定されるものではない。
【００２８】
前述のように、フィンガー電極の線幅については、フィンガー電極幅増によるフィンガー電極抵抗低減と、非電極領域面積減少による再結合の増加・受光面積の低下がトレードオフの関係にあるため、さらなる光電変換効率の向上は困難であった。さらに、スクリーン印刷を用いた電極の形成においては、印刷された電極が焼成前ではペースト（流体）の状態であるために、印刷後ににじみが発生し、線幅の太りの制御が難しいため、局所的な線幅の太りが発生し、光電変換効率の低下の原因となっていた。
【００２９】
そこで、本発明者らは、太陽電池の主表面上の電極形成を導電性ペーストの印刷、焼成を用いて行う場合であっても、電極幅を精度よく形成することができる太陽電池の製造方法について鋭意検討を重ねた。
【００３０】
その結果、半導体基板の第１主表面上の第１の間隔を隔てた凸部間の領域に導電性ペーストを印刷し焼成し、集電電極を形成することで、凸部による段差がガイドとなって電極が形成されるため、電極の部分的な太りを防止することができ、これにより電極幅を精度よく形成することができ、太陽電池の光電変換効率を向上させることができることを見出し、本発明を完成させた。本発明において、形成する凸部は受光面、裏面のいずれにも形成することができ、両方の面において適用することもできる。
【００３１】
まず、本発明の太陽電池の製造方法について図１〜６を参照しながら、説明する。
【００３２】
まず、半導体基板の第１主表面上に、平行線状で所定の幅を有し、第１の間隔及び第１の間隔よりも大きい第２の間隔の２つの間隔を有するエッチングマスクを設ける（図１のステップＳ１１参照）。
【００３３】
具体的には、半導体基板（例えば、シリコン基板）１０４の第１主表面１１６上に、第１の間隔１０８、及び、第１の間隔１０８より大きい第２の間隔１０７を有するエッチングマスク１０９を設ける（図２参照）。ここで、エッチングマスク１０９の間隔とは、図２に示したような間隔（第１の間隔１０８及び第２の間隔１０７）で定義されるものとする。このエッチングマスク１０９は、例えば、酸化シリコン膜、又は、窒化シリコン膜とすることができ、膜を全面に形成した後に、エッチングペースト又はレーザー等を用いてパターン形成することができる。ここで、第１主表面１１６は、裏面又は受光面とすることができる。
【００３４】
次に、エッチングマスクによってマスクされていない部分の半導体基板をエッチングし、半導体基板の第１主表面上に所定の幅を有する凸部パターンを形成する（図１のステップＳ１２参照）。
【００３５】
具体的には、エッチングマスク１０９によってマスクされていない部分の半導体基板１０４をエッチングし、その後エッチングマスク１０９を除去し、半導体基板１０４の第１主表面１１６上に所定の幅を有する凸部パターン１１４を形成する（図２、３参照）。ここで、凸部１１４の間隔とは、図３に示したような間隔（第１の間隔１０８及び第２の間隔１０７）で定義されるものとする。
【００３６】
次に、半導体基板の第１主表面上の第１の間隔を隔てた凸部間の領域に導電性ペーストを印刷し焼成し、集電電極を形成する（図１のステップＳ１３参照）。
【００３７】
具体的には、半導体基板１０４の第１主表面１１６上の第１の間隔１０８を隔てた凸部１１４間の領域に、導電性ペースト１１５を例えばスクリーン印刷を用いて印刷する（図５参照）。このとき、凸部１１４による段差がガイドとなるため、この後の工程において、導電ペースト１１５の部分的な太りを防止することができる。その後焼成を行い、集電電極１１７を形成する（図６参照）。
【００３８】
図２において、エッチングマスク１０９の幅を５μｍ以上１００μｍ以下とすることが好ましい。エッチングマスク１０９の幅が５μｍ以上であれば、次のエッチング工程でエッチングマスク１０９が除去されることを防止することができる。また、エッチングマスク１０９の幅が１００μｍ以下であれば、ガイドとしての段差の機能を十分果たすことができる凸部を形成することができる。
【００３９】
図２において、エッチングマスク１０９の第１の間隔１０８を４０μｍ以上１５０μｍ以下とし、エッチングマスク１０９の第２の間隔１０７を０．８ｍｍ以上２．５ｍｍ以下とすることが好ましい。エッチングマスク１０９の第１の間隔１０８、第２の間隔１０７が上記の範囲であれば、フィンガー電極の形状に適合した凸部１１４を形成することができる。
【００４０】
また、上記の太陽電池の製造方法において、集電電極が形成される領域を含む領域に拡散層を形成する工程を含むことが好ましい。このようにして、目的に応じた拡散層を形成することができる。特に、電極直下において、その他の領域よりもドーパント濃度を高くすることにより、集電電極と半導体基板との接触抵抗を低減することができる。なお、この工程は、図１のステップＳ１２とステップＳ１３の間に行うことができる。
【００４１】
上記の第１主表面に拡散層を形成する工程は、拡散剤１１１を第１の間隔１０８を隔てた凸部１１４間の領域に印刷し（図４参照）、その後熱処理する段階を含むことが好ましい。このような構成により、集電電極直下の領域に高濃度層を選択的に拡散できるので、光電変換効率をより効果的に向上させることができる。また、凸部による段差がガイドとなるため、高濃度層を精度よく形成することができる。
【００４２】
上記で説明した太陽電池の製造方法によれば、半導体基板の第１主表面上の第１の間隔を隔てた凸部間の領域に導電性ペーストを印刷し焼成し、集電電極を形成することで、凸部による段差がガイドとなって電極が形成されるため、電極の部分的な太りを防止することができるので、電極幅を精度よく形成することができ、太陽電池の光電変換効率を向上させることができる。
【００４３】
次に、本発明の太陽電池について図６を参照しながら、説明する。
【００４４】
図６に示す太陽電池１０は、半導体基板１０４の第１主表面１１６上に平行線状の所定の幅を有する複数の凸部１１４が設けられ、最隣接する凸部１１４は第１の間隔１０８及び第１の間隔１０８よりも大きい第２の間隔１０7の２つの間隔を隔てて設けられており、集電電極１１７が第１の間隔１０８を隔てた凸部間に設けられている。
【００４５】
このように集電電極が第１の間隔を隔てた凸部間に設けられているので、凸部による段差がガイドとなって電極が形成されている。このような太陽電池は、電極形成時における電極の部分的な太りが防止されて作製されている。それにより電極幅が精度よく形成されているため、光電変換効率が向上した太陽電池とすることができる。
【００４６】
図６の太陽電池１０において、少なくとも第１の間隔１０８を隔てた凸部１１４間の領域における基板中のドーパントの表面濃度が、１×１０１９ｃｍ−３以上１×１０２１ｃｍ−３以下であることが好ましい。
【００４７】
第１の間隔を隔てた凸部間の領域における基板中のドーパントの表面濃度が上記の範囲であれば、集電電極と半導体基板との接触抵抗を低減することができ、光電変換効率を効果的に向上させることができる。
【００４８】
太陽電池１０において、凸部１１４の幅が５μｍ以上１００μｍ以下であることが好ましい。凸部１１４の幅が上記の範囲であれば、ガイドとしての段差の機能を十分果たすことができる。また、凸部１１４の高さが１μｍ以上２０μｍ以下であることが好ましい。凸部１１４の高さが上記の範囲であれば、ガイドとしての段差の機能を十分果たすことができる。
【００４９】
さらに、凸部１１４の第１の間隔１０８が４０μｍ以上１５０μｍ以下であり、凸部１１４の第２の間隔１０７が０．８ｍｍ以上２．５ｍｍ以下であることが好ましい。凸部１１４の第１の間隔１０８、第２の間隔１０７が上記の範囲であれば、フィンガー電極の形状に適合した段差とすることができる。
【００５０】
次に、本発明を太陽電池の裏面（受光面と反対の面）側に適用した場合（すなわち、図６において第１の主表面１６を裏面とした場合）の太陽電池の一例について、図９を参照しながら説明する。
【００５１】
図９の太陽電池１１は、半導体基板１０４と、半導体基板１０４の受光面側に設けられ半導体基板１０４の導電型と反対の導電型を有するエミッタ層１０３と、半導体基板１０４の受光面側に設けられた反射防止膜１１２と、半導体基板１０４の受光面側に設けられ反射防止膜１１２を貫通してエミッタ層１０３と接触している受光面集電電極１０１と、半導体基板１０４の裏面側に設けられ半導体基板１０４の導電型と同じ導電型を有する裏面電界層１０６と、半導体基板１０４の裏面側に設けられた裏面保護膜１１３と、半導体基板１０４の裏面側に設けられ、裏面保護膜１１３を貫通して裏面電界層１０６と接触している裏面集電電極１０５とを有している。ここで、図９において下側が太陽電池の裏面（非受光面）に相当している。
【００５２】
太陽電池１１の裏面には平行線状の凸部１１４が設けられており、最隣接する凸部１１４は第１の間隔１０８及び第１の間隔１０８より大きい第２の間隔１０７を隔てて設けられている。すなわち、図９に示すように、裏面に凸部間の間隔が狭い領域と、凸部間の間隔が広い領域が形成された構造となっている。さらに、凸部間の間隔が狭い領域には裏面集電電極１０５が設けられており、その直下（図９中では直上）には裏面電界層１０６が設けられている。このような構造により、裏面集電電極１０５を印刷により形成する際に、両端の凸部１１４がガイドとなって、電極の太りを防ぐことができ、より均一な線幅を得ることができる。なお、裏面電界層１０６は裏面全面に形成されていてもよい。
【００５３】
次に、図９の太陽電池１１の具体的な製造方法を、半導体基板１０４がｎ型シリコン基板である場合を例にして説明する。
【００５４】
高純度シリコンにリンあるいはヒ素、アンチモンのような第１５族元素をドープし、比抵抗０．１〜５Ω・ｃｍとしたアズカット単結晶｛１００｝ｎ型シリコン基板を準備し、基板表面のスライスダメージを、濃度５〜６０％の水酸化ナトリウムや水酸化カリウムのような高濃度のアルカリ、もしくは、ふっ酸と硝酸の混酸などを用いてエッチングすることにより除去する。単結晶シリコン基板は、ＣＺ法、ＦＺ法いずれの方法によって作製されてもよい。ここで、基板は必ずしも単結晶シリコンである必要はなく、多結晶シリコンでもかまわない。
【００５５】
引き続き、基板表面（両面）にテクスチャと呼ばれる微小な凹凸形成を行う。テクスチャは太陽電池の受光面における入射光の反射率を低下させるための有効な方法である。テクスチャは、加熱した水酸化ナトリウム、水酸化カリウム、炭酸カリウム、炭酸ナトリウム、炭酸水素ナトリウムなどのアルカリ溶液（濃度１〜１０％、温度６０〜１００℃）中に基板を１０分から３０分程度浸漬することで作製される。上記溶液中に、所定量の２−プロパノールを溶解させ、反応を促進させてもよい。
【００５６】
テクスチャ形成後、基板を塩酸、硫酸、硝酸、ふっ酸等、又はこれらの混合液の酸性水溶液中で洗浄する。
【００５７】
次に、裏面の基板表面に平行線状の複数の凸部１１４を形成する。凸部形成にはアルカリ等のエッチング液に浸漬する方法、又は、気相でのエッチング方法等が可能である。いずれの方法を用いるにしても、エッチングマスクの形成が必要となる。エッチングマスクはシリコン酸化膜、シリコン窒化膜等の膜が５０〜１００ｎｍ程度の厚さで形成されたものであれば、マスクとして機能する。シリコン酸化膜は熱酸化法やＣＶＤ法等で、シリコン窒化膜はＣＶＤ法等で形成できる。エッチングマスクとなる膜を少なくとも裏面全面に形成した後、エッチングペースト又はレーザー等を用いて開口する。開口パターンは、図２に示すように２つの間隔（第１の間隔１０８、第２の間隔１０７）をもつ平行線状とし、第１の間隔１０８は４０μｍ以上１５０μｍ以下、第２の間隔１０７は０．８ｍｍ以上２．５ｍｍ以下とするのが好ましい。また、エッチングマスク１０９の幅は５μｍ以上、１００μｍ以下が好ましい。エッチングマスク１０９の幅が５μｍ以上であれば、次のエッチング工程でエッチングマスク１０９が除去されることを防止できる。また、エッチングマスク１０９の幅が１００μｍ以下であれば、後述する裏面のテクスチャを除去する効果が十分得られる。
【００５８】
開口したら、水酸化カリウム、水酸化ナトリウム等のアルカリ水溶液、又は、ふっ酸と硝酸の混酸中に基板を浸漬する等の方法で開口部をエッチングする。アルカリ水溶液を用いる場合は５０〜９０℃で１〜１０分程度浸漬すれば十分である。あるいは、Ｃｌ2、ＣＦ4、ＣＨＦ３、ＣＢｒＦ3、ＣＨ２Ｆ２、ＣＨ３Ｆ、Ｃ２Ｆ８、Ｃ３Ｆ６、Ｃ4Ｆ8、Ｃ５Ｆ８、ＳＦ6、ＢＣｌ３、ＳｉＣｌ４、ＸｅＦ２などのエッチングガス単体、これらの混合ガス、さらにはこれらに酸素や窒素、アルゴンなどを混合した混合ガスのいずれかを導入したチャンバー内に基板を入れ、エッチングすることができる。高温にしたり、高周波電圧を印加するなどの方法でプラズマを形成し、反応を促進させてもよい。
【００５９】
エッチング後、エッチングマスク１０９をふっ酸等で除去し、場合によっては基板洗浄してもよい。以上の処理により、基板の裏面に図３に示すような２つの間隔（第１の間隔１０８、第２の間隔１０７）を有する、高さ１〜２０μｍの凸部１１４が形成される。裏面のエッチングされた部分はテクスチャが除去され平坦となるため、セル化した際にキャリアの再結合が緩和され、高い光電変換効率が得られるようになる。このように本発明の方法では、テクスチャの除去を凸部形成と同時に行うことができ、単なる凹溝を形成して埋め込み電極とする方法よりも優れている。
【００６０】
この半導体基板１０４に、受光面側にはエミッタ層１０３、裏面側には裏面電界層１０６を形成する（図９参照）。エミッタ層１０３は半導体基板１０４と逆の導電型（この場合ｐ型）で厚みが０．０５〜１μｍ程度であり、裏面電界層１０６は基板と同じ導電型（この場合ｎ型）で厚みは０．１〜２μｍ程度である。また、裏面電界層１０６は、電極直下は電極との接触抵抗低減という観点から、表面濃度は１０１９〜１０２１ｃｍ−３程度、非電極領域では表面でのキャリアの再結合緩和という観点から１０１８〜１０１９ｃｍ−３程度というように濃淡が形成されていると高い光電変換効率が得られる。
【００６１】
エミッタ層１０３の形成には、熱拡散法が好適であり、ＢＢｒ３等を用いた気相拡散法のほか、ホウ素源を含有させた塗布剤を受光面全面に塗布し、９５０〜１０５０℃で熱処理する方法でも形成が可能である。
【００６２】
裏面電界層１０６の形成にはオキシ塩化リンを用いた気相拡散法が使用できる。８３０〜９５０℃、オキシ塩化リンと窒素および酸素混合ガス雰囲気下で基板を熱処理することで、裏面電界層１０６が形成される。少なくとも凸部間の間隔が狭い領域１１０（図３参照）内の基板中のリン表面濃度が１０１９〜１０２１ｃｍ−３程度であれば、後に形成する電極と良好なオーミックコンタクトが得られる。気相拡散法の他、リンを含有する材料をスピン塗布したり、印刷したりしてから熱処理する方法でもよい。特に、印刷法を用いる場合、印刷製版を調整することにより、図４に示すように凸部間の間隔が狭い領域に収まるように拡散剤１１１を印刷することができる。こうすると、凸部間の間隔が狭い領域にのみ特に高濃度で拡散させることができ、不要な部分にリン拡散層が形成されにくくなり、太陽電池特性が向上する。
【００６３】
拡散層（エミッタ層１０３及び／又は裏面電界層１０６）形成の後、表面に形成されるガラスをふっ酸などで除去する。
【００６４】
次いで、受光面の反射防止膜１１２の形成を行う。反射防止膜１１２としては、シリコン窒化膜やシリコン酸化膜等が利用できる。シリコン窒化膜の場合はプラズマＣＶＤ装置を用い約１００ｎｍ製膜する。反応ガスとして、モノシラン（ＳｉＨ４）およびアンモニア（ＮＨ３）を混合して用いることが多いが、ＮＨ３の代わりに窒素を用いることも可能であり、また、プロセス圧力の調整、反応ガスの希釈、さらには、基板に多結晶シリコンを用いた場合には基板のバルクパッシベーション効果を促進するため、反応ガスに水素を混合することもある。シリコン酸化膜の場合は、ＣＶＤ法でもよいが、熱酸化法により得られる膜の方が高いセル特性が得られる。
【００６５】
裏面にも、裏面保護膜１１３としてシリコン窒化膜やシリコン酸化膜が利用できる。膜厚は５０〜２５０ｎｍとするのが好適である。受光面側と同様に、シリコン窒化膜の場合はＣＶＤ法、シリコン酸化膜の場合は熱酸化法やＣＶＤ法で形成することが可能である。
【００６６】
次いで、裏面集電電極１０５を、例えばスクリーン印刷法で、先に形成しておいた第１の間隔１０８で隔てられた凸部１１４間に形成する（図５、６参照）。例えば、開口幅３０μｍ以上１４０μｍ以下、開口間隔０．８ｍｍ以上２．５ｍｍ以下の平行線状パターンを有する印刷製版を用意しておき、Ａｇ粉末とガラスフリットを有機物バインダと混合したＡｇペーストを印刷する。凸部１１４がＡｇペーストのガイドとなって、Ａｇペーストが不必要に広がらなくなる。すなわち、安定して３０μｍ以上１４０μｍ以下のフィンガー電極線幅を得ることができる。
【００６７】
受光面集電電極１０１の形成においても、スクリーン印刷法を用いＡｇペーストを印刷する。
【００６８】
以上の受光面集電電極１０１、裏面集電電極１０５の印刷の後、熱処理（焼成）により裏面保護膜１１３又は受光面集電電極１０１にＡｇ粉末を貫通させ（ファイアースルー）、集電電極と基板とを導通させる。なお、裏面集電電極１０５及び受光面集電電極１０１の焼成は別々に行うことも可能である。焼成は、通常、７００〜８５０℃の温度で５〜３０分間処理することで行われる。
【００６９】
以上、ｎ型シリコン基板の場合を例に述べたが、ｐ型シリコン基板の場合はエミッタ層１０３の形成にリン、ヒ素、アンチモン等、裏面電界層１０６の形成にホウ素、ガリウム、アルミニウム等を用いればよく、この場合もｎ型シリコン基板の場合と同様に裏面のフィンガー電極抵抗低減効果は得られ、これにより、光電変換効率は向上する。
【００７０】
次に、本発明を受光面側に適用した場合（すなわち、図６において第１の主表面１６を受光面とした場合）の太陽電池の一例について、図１０を参照しながら説明する。
【００７１】
図１０の太陽電池１２は、半導体基板１０４と、半導体基板１０４の受光面側に設けられ半導体基板１０４の導電型と反対の導電型を有するエミッタ層１０３と、半導体基板１０４の受光面側に設けられた反射防止膜１１２と、半導体基板１０４の受光面側に設けられ反射防止膜１１２を貫通してエミッタ層１０３と接触している受光面集電電極１０１と、半導体基板１０４の裏面側に設けられた裏面集電電極１０５とを有している。ここでは、裏面集電電極１０５を裏面全体に形成した場合を示している。ここで、図１０において上側が太陽電池の受光面に相当している。
【００７２】
図１０の太陽電池１２の受光面には平行線状の凸部１１４が設けられており、最隣接する凸部１１４は第１の間隔１０８及び第１の間隔１０８より大きい第２の間隔１０７を隔てて設けられている。すなわち、図１０に示すように、受光面側の基板表面に、凸部間の間隔が狭い領域と、凸部間の間隔が広い領域とが形成された構造となっている。さらに、凸部間の間隔が狭い領域には受光面集電電極１０１が設けられている。受光面集電電極１０１を印刷して形成する際、両端の凸部１１４がガイドとなって、電極の太りを防ぐことができ、均一な線幅を得ることができる。
【００７３】
次に、図１０の太陽電池１２の具体的な製造方法を、半導体基板１０４がｐ型シリコン基板の場合を例にして説明する。
【００７４】
高純度シリコンにホウ素又はガリウムのような第１３族元素をドープし、比抵抗０．１〜５Ω・ｃｍとしたアズカット単結晶｛１００｝ｐ型シリコン基板を準備し、基板表面のスライスダメージを、濃度５〜６０％の水酸化ナトリウムや水酸化カリウムのような高濃度のアルカリ、もしくは、ふっ酸と硝酸の混酸等を用いてエッチングする。単結晶シリコン基板は、ＣＺ法、ＦＺ法のいずれの方法によって作製されてもよい。基板は必ずしも単結晶シリコンである必要はなく、多結晶シリコンでもかまわない。
【００７５】
次に、受光面の基板表面に平行線状の複数の凸部１１４を形成する。凸部形成にはアルカリ等のエッチング液に浸漬する方法、又は、気相でのエッチング方法等が可能である。いずれの方法を用いるにしてもエッチングマスクの形成が必要となる。
【００７６】
エッチングマスクはシリコン酸化膜、シリコン窒化膜等の膜が５０〜１００ｎｍ程度の厚さで形成されたものであればマスクとして機能する。シリコン酸化膜は熱酸化法やＣＶＤ法等で、シリコン窒化膜はＣＶＤ法等で形成できる。膜を少なくとも受光面全面に形成した後、エッチングペーストないしレーザー等を用いて開口する。開口パターンは、図２に示すように２つの間隔（第１の間隔１０８及び第２の間隔１０７）をもつ平行線状とし、第１の間隔１０８は４０μｍ以上１５０μｍ以下、第２の間隔１０７は０．８ｍｍ以上２．５ｍｍ以上とするのが好ましい。
【００７７】
開口したら、水酸化カリウム、水酸化ナトリウム等のアルカリ水溶液、又は、ふっ酸と硝酸の混酸、又は、前述のようにＣＦ４等の気相中に基板を曝すことで、開口部をエッチングする。アルカリ水溶液を用いる場合は、５０〜９０℃で１〜１０分程度浸漬すれば十分である。エッチング後、エッチングマスクをふっ酸等で除去し、場合によっては基板洗浄してもよい。以上の処理により、受光面表面に図３に示すような２つの間隔（第１の間隔１０８及び第２の間隔１０７）を有する凸部１１４が形成される。
【００７８】
引き続き、基板表面（両面）にテクスチャと呼ばれる微小な凹凸形成を行う。テクスチャは、加熱した水酸化ナトリウム、水酸化カリウム、炭酸カリウム、炭酸ナトリウム、炭酸水素ナトリウムなどのアルカリ溶液（濃度１〜１０％、温度６０〜１００℃）中に１０分から３０分程度浸漬することで作製される。上記溶液中に、所定量の２−プロパノールを溶解させ、反応を促進させてもよい。上記のエッチング工程（凸部形成工程）を、このテクスチャエッチング工程と兼用させることも可能である。
【００７９】
テクスチャ形成後、塩酸、硫酸、硝酸、ふっ酸等、もしくはこれらの混合液の酸性水溶液中で洗浄する。
【００８０】
次に、基板の受光面側にエミッタ層１０３を形成する（図１０参照）。裏面電界層は公知の方法により形成してもしなくてもよい。エミッタ層１０３は基板と逆の導電型（この場合ｎ型）で厚みが０．０５〜１μｍ程度である。また、エミッタ層１０３は、受光面集電電極１０１直下は電極との接触抵抗低減という観点から、基板表面濃度は１０１９〜１０２１ｃｍ−３程度、非電極領域では表面でのキャリアの再結合緩和という観点から、基板表面濃度は１０１８〜１０１９ｃｍ−３程度というように濃淡が形成されていると、高い光電変換効率が得られる（所謂選択エミッタ）。
【００８１】
エミッタ層１０３の形成にはオキシ塩化リンを用いた気相拡散法が使用できる。８３０〜９５０℃、オキシ塩化リンと窒素および酸素混合ガス雰囲気下で基板を熱処理することで形成される。少なくとも間隔の狭い方の凸部間の領域１１０（図３参照）内の基板中のリン表面濃度が１０１９〜１０２１ｃｍ−３程度であれば、後に形成する受光面集電電極１０１と良好なオーミックコンタクトが得られる。気相拡散法の他、リンを含有する材料をスピン塗布したり、印刷したりしてから熱処理する方法でもよい。特に、印刷法を用いる場合には、受光面全面にエミッタ層１０３を形成した後に、図４に示すように間隔の狭い方の凸部間に収まるように拡散剤１１１を印刷することができる。こうすると、間隔の狭い方の凸部間にのみ特に高濃度で拡散させることができるため、太陽電池特性が向上する。
【００８２】
拡散層（エミッタ層１０３、及び／又は、裏面電界層）形成の後、表面に形成されるガラスをふっ酸等で除去する。
【００８３】
次いで、受光面に反射防止膜１１２を形成する。反射防止膜１１２としては、シリコン窒化膜やシリコン酸化膜が利用できる。シリコン窒化膜の場合はプラズマＣＶＤ装置を用い約１００ｎｍ製膜する。反応ガスとして、モノシラン（ＳｉＨ４）およびアンモニア（ＮＨ３）を混合して用いることが多いが、ＮＨ３の代わりに窒素を用いることも可能であり、また、プロセス圧力の調整、反応ガスの希釈、さらには、基板に多結晶シリコンを用いた場合には基板のバルクパッシベーション効果を促進するため、反応ガスに水素を混合することもある。シリコン酸化膜の場合は、ＣＶＤ法でもよいが、熱酸化法により得られる膜の方が高いセル特性が得られる。
【００８４】
次いで、裏面には例えばアルミニウムを含むペーストをスクリーン印刷法等で印刷し乾燥する。受光面には、受光面集電電極１０１を、例えばスクリーン印刷法で、先に形成しておいた間隔が狭い方の凸部間に形成する（図５参照）。例えば、開口幅３０μｍ以上１４０μｍ以下、開口間隔０．８ｍｍ以上２．５ｍｍ以下の平行線パターンを有する印刷製版を用意しておき、Ａｇ粉末とガラスフリットを有機物バインダと混合したＡｇペーストを印刷する。このとき、凸部１１４がペーストのガイドとなって、不必要に広がらなくなる。すなわち、安定して３０μｍ以上１４０μｍ以下の受光面側のフィンガー電極幅を得ることができる。
【００８５】
上記の受光面集電電極１０１及び裏面集電電極１０５印刷の後、熱処理（焼結）により反射防止膜１１２にＡｇ粉末を貫通させ（ファイアースルー）、電極と基板を導通させる。なお、裏面集電電極１０５及び受光面集電電極１０１の焼成は別々に行うことも可能である。焼成は、通常７００〜８５０℃の温度で５〜３０分間処理することで行われる。
【００８６】
以上、ｐ型シリコン基板の場合を例に述べたが、ｎ型シリコン基板の場合はエミッタ層１０３の形成にホウ素、ガリウム、アルミニウム等、必要に応じて裏面電界層の形成にリン、ヒ素、アンチモン等を用いればよく、この場合もｐ型シリコン基板の場合と同様に受光面のフィンガー電極抵抗低減効果が得られ、光電変換効率は向上する。
【００８７】
次に、バスバー電極の形成方法について、図７、８を参照しながら説明する。
【００８８】
図７は、凸部上にバスバー電極を設ける場合を説明するための平面図である。まず、第１の間隔１０８、及び、第１の間隔１０８より大きい第２の間隔１０７を有する凸部１１４を平行線状に形成する（図７（ａ）参照）。次に第１の間隔１０８を隔てた凸部１１４間にフィンガー電極１１８を印刷・焼成により形成するとともに、異なるフィンガー電極１１８を電気的に接続するためのバスバー電極１１９を印刷・焼成により形成する（図７（ｂ）参照）。図７において、バスバー電極１１９は凸部１１４上に形成される。
【００８９】
図８は、凸部上にバスバー電極を設けない場合を説明するための平面図である。まず、第１の間隔１０８、及び、第１の間隔１０８より大きい第２の間隔１０７を有する凸部１１４を平行線状に形成する。このとき、バスバー電極１１９が通過する領域には凸部を形成しない（図８（ａ）参照）。次に第１の間隔１０８を隔てた凸部１１４間にフィンガー電極１１８を印刷・焼成により形成するとともに、異なるフィンガー電極１１８を電気的に接続するためのバスバー電極１１９を印刷・焼成により形成する。図８においては、バスバー電極１１９は凸部１１４のない領域上に形成される。図８に示す形成方法によれば、図７の場合と比較して、平坦性の良好なバスバー電極１１９を形成することができる。図７、図８のいずれの場合においても、フィンガー電極とバスバー電極は同時に印刷・焼成により形成してもよく、別の工程により形成してもよい。
【実施例】
【００９０】
以下、実施例及び比較例を示して本発明をより具体的に説明するが、本発明はこれらに限定されるものではない。
（実施例１）
裏面側に本発明を適用した場合の太陽電池を、ｎ型シリコン基板を用いて作製した。まず、厚さ２００μｍ、比抵抗１Ω・ｃｍの、リンドープ｛１００｝ｎ型アズカットシリコン基板を８枚準備した。この基板に対し熱濃水酸化カリウム水溶液により処理を行ってダメージ層を除去後、７２℃の水酸化カリウム／２−プロパノール水溶液中に浸漬しテクスチャ形成を行い、引き続き７５℃に加熱した塩酸／過酸化水素混合溶液中で洗浄を行った。
【００９１】
次いで、１０００℃の酸素雰囲気下３時間熱処理することで基板の両面に熱酸化膜をエッチングマスクとして形成した。次いで、基板の裏面にレーザーを用いて熱酸化膜を平行線状に開口した。このとき、最隣接する熱酸化膜の間隔が１．６ｍｍと８０μｍとなるようにし、熱酸化膜の残し幅は２０μｍとした。引き続き、温度８０℃、濃度２２％の水酸化カリウム溶液中に浸漬し、開口部のみをエッチングし、最隣接する間隔が１．６ｍｍと８０μｍとなる凸部を形成した。エッチングマスクである熱酸化膜をふっ酸により除去した後に、塩酸・過酸化水素水溶液中で洗浄し、乾燥した。
【００９２】
次いで、ホウ酸２％水溶液を受光面上にスピン塗布して、１０００℃で１８分熱処理を行った。４探針法で測定した結果、シート抵抗は５０Ωとなった。これによりエミッタ層が形成された。次いで、有機リンを含有するペースト（拡散剤）を、先に形成した間隔の狭い方の凸部間にスクリーン印刷した。印刷後に顕微鏡で観察したところ、ペーストは凸部間に収まり、凸部間からのはみ出しや太りは確認されなかった。これを、８９０℃で基板の受光面同士を重ね合わせた状態で４０分間熱処理し、裏面にリン拡散層（裏面電界層）を選択的に形成した。この後、濃度１２％のふっ酸に浸漬することで表面ガラスを除去した。
【００９３】
以上の処理の後、プラズマＣＶＤ装置を用いてシリコン窒化膜を両面に形成した。膜厚は表裏とも１００ｎｍとした。
【００９４】
次に、受光集電面電極及び裏面集電電極を形成するために、Ａｇペーストを印刷して乾燥した。裏面のフィンガー電極間隔は１．６ｍｍとし、基板の裏面の狭い方の間隔の凸部間に収まるよう印刷した。印刷後に顕微鏡で観察したところ、Ａｇペーストは凸部間に収まっていてフィンガー電極幅は概ね６０μｍであり、凸部間からのはみ出しや太りは確認されなかった。
【００９５】
作製された図９に示すような太陽電池を用いて、擬似太陽光下で電流電圧特性を測定した。測定された特性値（短絡電流、開放電圧、形状因子、光電変換効率）の平均値を表１に示す。ここで、短絡電流とは太陽電池に接続される抵抗器の抵抗が０Ωの時の単位面積当たりの電流値であり、開放電圧とは太陽電池に接続される抵抗器の抵抗が非常に大きい時の電圧値であり、形状因子（フィルファクター）とは最大発電電力／（短絡電流×開放電圧）×１００（％）であり、光電変換効率とは（太陽電池からの出力／太陽電池に入った光エネルギー）×１００（％）である。
【００９６】
（比較例１）
実施例１と同様にして太陽電池を８枚作製した。ただし、凸部形成は行わず、裏面電界層の選択的な形成も行わず、テクスチャは受光面及び裏面に形成された。作製された太陽電池を用いて、実施例１と同様に擬似太陽光下で電流電圧特性を測定した。測定された特性値の平均値を表１に示す。
【００９７】
【表１】
0006405292.tif 000002
【００９８】
表１からわかるように、実施例１においては、比較例１と比べて、すべての特性値（短絡電流、開放電圧、形状因子、光電変換効率）において改善が見られた。短絡電流・開放電圧改善は、裏面のフィンガー電極の線幅の均一化が具現化できたことに加え、裏面のテクスチャ除去効果ならびに裏面電界層が選択的に形成されたためと考えられる。形状因子改善は、裏面のフィンガー電極が高アスペクト比で形成されたため、及び、裏面のフィンガー電極直下のリン濃度を高濃度で形成できたためと考えられる。
【００９９】
（実施例２）
受光面側に本発明を適用した場合の太陽電池を、ｐ型シリコン基板を用いて作製した。厚さ２００μｍ、比抵抗１．５Ω・ｃｍの、ホウ素ドープ｛１００｝ｐ型アズカットシリコン基板を８枚準備した。基板に対し、熱濃水酸化カリウム水溶液によりダメージ層を除去した。
【０１００】
次いで、１０００℃の酸素雰囲気下３時間熱処理することで両面に熱酸化膜をエッチングマスクとして形成した。次いで、基板の受光面にレーザーを用いて熱酸化膜を平行線状に開口した。最隣接する熱酸化膜の間隔が２．０ｍｍと８０μｍとなるようにし、熱酸化膜の残し幅は２０μｍとした。引き続き、７２℃の水酸化カリウム／２−プロパノール水溶液中に浸漬し開口部のみにテクスチャ形成を行い、引き続き、ふっ酸に浸漬してエッチングマスクを除去し、７５℃に加熱した塩酸／過酸化水素混合溶液中で洗浄を行った。これにより、エッチングマスク（熱酸化膜）部の部分に凸部が形成されるとともに、エッチングマスク（熱酸化膜）部以外の部分にテクスチャが形成された（すなわち、受光部側に選択的にテクスチャが形成され、裏面側にはテクスチャが形成されなかった）。
【０１０１】
次に、受光面の全面にｎ型のエミッタ層を形成した後に、有機リンを含有するペースト（拡散剤）を間隔の狭い凸部間にスクリーン印刷した。印刷後顕微鏡で観察したところ、ペーストは凸部間に収まり、凸部間からのはみ出しや太りは確認されなかった。これを、８９０℃で受光面同士を重ね合わせた状態で４０分間熱処理し、受光面にリン拡散層（エミッタ高濃度層）を形成した。この後、濃度１２％のふっ酸に浸漬することで表面ガラスを除去した。
【０１０２】
以上の処理の後、プラズマＣＶＤ装置を用いて受光面に反射防止膜としてシリコン窒化膜を形成した。膜厚は１００ｎｍとした。
【０１０３】
次に、裏面全面にアルミニウムを含有するペーストをスクリーン印刷にて印刷し乾燥させた。一方、受光面にはＡｇペーストを印刷して乾燥した。受光面側のフィンガー電極の間隔は２．０ｍｍとし、基板の受光面の狭い方の間隔の凸部間に収まるよう印刷した。印刷後に顕微鏡で観察したところ、ペーストは凸部間に収まり、凸部間からのはみ出しや太りは確認されなかった。これを７８０℃の空気雰囲気下で焼成した。
【０１０４】
作製された図１０に示すような太陽電池を用いて、実施例１と同様に擬似太陽光下で電流電圧特性を測定した。測定された特性値の平均値を表２に示す。
【０１０５】
（比較例２）
実施例２と同様にして太陽電池を８枚作製した。ただし、凸部形成は行わず、エミッタ高濃度層の形成も行わず、テクスチャは受光面及び裏面に形成された。
【０１０６】
作製された太陽電池を用いて、実施例１と同様に擬似太陽光下で電流電圧特性を測定した。測定された特性値の平均値を表２に示す。
【０１０７】
【表２】
0006405292.tif 000003
【０１０８】
表２からわかるように、実施例２において、比較例２と比べて、すべての特性値において改善が見られた。短絡電流・開放電圧改善は、受光面のフィンガー電極の線幅の均一化が具現化できたことに加え、テクスチャを受光面側のみに選択的に形成されるとともにエミッタ高濃度層が選択的に形成されたためと考えられる。また、形状因子改善は、受光面のフィンガー電極が高アスペクト比で形成されるとともに、受光面のフィンガー電極直下のリン濃度を高濃度で形成できたためと考えられる。
【０１０９】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【０１１０】
１０、１１、１２…太陽電池、  １０１…受光面集電電極、  １０３…エミッタ層、
１０４…半導体基板、  １０５…裏面集電電極、  １０６…裏面電界層、
１０７…第２の間隔、  １０８…第１の間隔、  １０９…エッチングマスク、
１１０…間隔の狭い凸部間の領域、  １１１…拡散剤、  １１２…反射防止膜、
１１３…裏面保護膜、  １１４…凸部（凸部パターン）、  １１５…導電性ペースト、
１１６…第１主表面、  １１７…集電電極、  １１８…フィンガー電極、
１１９…バスバー電極、
２０１…受光面集電電極、  ２０１ａ…フィンガー電極、  ２０１ｂ…バスバー電極、
２０２…反射防止膜、  ２０３…エミッタ層、  ２０４…半導体基板、
２０５…裏面集電電極、  ２０６…裏面電界層、  ２０７…裏面保護膜。
【図１】
0006405292.tif 000004
【図２】
0006405292.tif 000005
【図３】
0006405292.tif 000006
【図４】
0006405292.tif 000007
【図５】
0006405292.tif 000008
【図６】
0006405292.tif 000009
【図７】
0006405292.tif 000010
【図８】
0006405292.tif 000011
【図９】
0006405292.tif 000012
【図１０】
0006405292.tif 000013
【図１１】
0006405292.tif 000014
【図１２】
0006405292.tif 000015